Poudre métallique pour un procédé de fabrication additive sur lit de poudre, la poudre métallique comprenant un alliage base nickel comprenant entre 0,05% et 0,09% de carbone, entre 14,25% et 15,75% de cobalt, entre 14% et 15,25% de chrome, entre 4% et 4,6% d’aluminium, entre 3,9% et 4,5% de molybdène, entre 3% et 3,7% de titane, au maximum 0,5% de fer, entre 0,012% et 0,02% de bore, au maximum 0,06% de zirconium, au maximum 0,15% de manganèse, au maximum 0,2% de silicium, au maximum 0,1% de cuivre, au maximum 25ppm de soufre, au maximum 0,5ppm de bismuth, au maximum 5ppm d’argent, au maximum 5ppm de plomb, au maximum 60ppm de diazote et au maximum 200ppm d’oxygène. Poudre métallique selon la revendication 1 comprenant une pluralité de grains présentant une granulométrie selon laquelle 10% des grains présentent un diamètre compris entre 8µm et 28µm. Poudre métallique selon l’une quelconque des revendications précédentes comprenant une pluralité de grains présentant une granulométrie selon laquelle 50% des grains présentent un diamètre compris entre 22µm et 45µm. Poudre métallique selon l’une quelconque des revendications précédentes comprenant une pluralité de grains présentant une granulométrie selon laquelle 90% des grains présentent un diamètre compris entre 35µm et 75µm. Procédé de fabrication additive sur lit de poudre par fusion au laser d’une poudre selon l’une quelconque des revendications 1 à 4, le procédé permettant de fabriquer une pièce dans un matériau obtenu par fusion au laser de ladite poudre. Procédé selon la revendication 5, caractérisé en ce que : - le laser émet une faisceau d’une puissance comprise entre 150W et 300W, - le laser est déplacé à une vitesse comprise entre 900mm/s et 1300mm/s, - le laser émet un faisceau ayant un diamètre compris entre 50µm et 200µm - le laser fusionne la poudre par bande, chaque bande présentant une largeur comprise entre 2mm et 15mm, - chaque bande fusionnée chevauche au moins une autre bande, sur une largeur comprise entre 0,05mm et 0,15mm, - le laser fusionne des couches de poudre, chaque couche de poudre fusionnée présente une épaisseur comprise entre 20µm et 60µm. Procédé selon l’une des revendications 5 et 6 comprenant une étape d’amélioration de la structure du matériau obtenu par fusion au laser de ladite poudre, comprenant au moins les phases suivantes : (a) traitement thermomécanique à une température comprise entre 1190°C et 1210°C, pendant 4 heures, avec l’application d’une pression mécanique supérieure ou égale à 100MPa ; (c) premier traitement thermique à une température comprise entre 1220°C et 1240°C, pendant 5 heures ; (d) deuxième traitement thermique à une température comprise entre 1150°C et 1160°C, pendant 2 heures, suivi d’un premier refroidissement jusqu’à 1080°C à une vitesse moyenne entre 47 et 67°C par heure, puis d’un deuxième refroidissement jusqu’à 540°C à une vitesse d’au moins 16°C par minute. Procédé selon la revendication 7, dans lequel l’étape d’amélioration de la structure du matériau comprend en outre la phase suivante : (e) troisième traitement thermique à une température comprise entre 750°C et 770°C, pendant 4 heures. Procédé selon l’une des revendication 7 et 8, dans lequel l’étape d’amélioration de la structure du matériau comprend en outre la ou les phases suivantes : détensionnement avant (b) et/ou après (f) les traitements thermiques (c, d, e) à une température comprise entre 750°C et 770°C, pendant 4 heures. Matériau obtenu selon le procédé selon l’une des revendications 6 à 9, comprenant un alliage base nickel comprend entre 0,05% et 0,090% de carbone, entre 14,25% et 15,75% de cobalt, entre 14% et 15,25% de chrome, entre 4% et 4,6% d’aluminium, entre 3,9% et 4,5% de molybdène, entre 3% et 3,7% de titane, au maximum 0,5% de fer, entre 0,012% et 0,020% de bore, au maximum 0,060% de zirconium, au maximum 0,150% de manganèse, au maximum 0,2% de silicium, au maximum 0,1% de cuivre, au maximum 25ppm de soufre, au maximum 0,5ppm de bismuth, au maximum 5ppm d’argent, au maximum 5ppm de plomb, au maximum 100ppm de diazote, au maximum 300ppm d’oxygène, au maximum 500ppm de platine, au maximum 500ppm de vanadium. Pièce de turbomachine en le matériau selon la revendication 10. Turbomachine comprenant au moins une pièce selon la revendication 11.